(57)【要約】  不燃性が向上し、しかも色素増感型太陽電池の耐久性を向上させることができる電解液を提供する。含フッ素エーテル、含フッ素鎖状カーボネート、含フッ素環状カーボネート、含フッ素エステルおよび含フッ素カルボン酸アミドよりなる群から選ばれる少なくとも１種である非イオン性含フッ素有機溶媒（Ａ）を含む電解質溶解用溶媒（Ｉ）、およびヨウ素および／またはヨウ素化合物を含む電解質（II）を含む色素増感型太陽電池用電解液。【特許請求の範囲】
【請求項１】
（Ｉ）（Ａ１）式（Ａ１）：
Ｒｆ1−Ｏ−Ｒｆ2        （Ａ１）
（式中、Ｒｆ1はエーテル結合を含んでいてもよい炭素数１〜１２の含フッ素アルキル基；Ｒｆ2はフッ素原子を含んでいてもよい炭素数１〜６のアルキル基）で示される含フッ素エーテル、
（Ａ２）式（Ａ２）：
Ｒｆ3ＯＣＯＯＲｆ4    （Ａ２）
（式中、Ｒｆ3は炭素数１〜４の含フッ素アルキル基；Ｒｆ4はフッ素原子を含んでいてもよい炭素数１〜４のアルキル基）で示される含フッ素鎖状カーボネート、
（Ａ３）式（Ａ３）：
【化１】
2011019019.tif 000009
（式中、Ｘ1、Ｘ2、Ｘ3およびＸ4は同じかまたは異なり、いずれも水素原子、フッ素原子または炭素数１〜４のフッ素原子を含んでいてもよいアルキル基であり、Ｘ1〜Ｘ4の少なくとも１つがフッ素原子を含む）で示される含フッ素環状カーボネート、
（Ａ４）式（Ａ４）：
Ｒｆ5ＣＯＯＲ1            （Ａ４）
（式中、Ｒｆ5は炭素数１〜４の含フッ素アルキル基；Ｒ1はフッ素原子を含んでいてもよい炭素数１〜４のアルキル基）で示される含フッ素エステル、および
（Ａ５）式（Ａ５）：
Ｒｆ6ＣＯＯＮ（Ｒ2）2      （Ａ５）
（式中、Ｒｆ6は炭素数１〜４の含フッ素アルキル基；Ｒ2は水素原子またはフッ素原子を含んでいてもよい炭素数１〜４のアルキル基）で示される含フッ素カルボン酸アミド
よりなる群から選ばれる少なくとも１種である非イオン性含フッ素有機溶媒（Ａ）を含む電解質溶解用溶媒、および
（II）ヨウ素および／またはヨウ素化合物を含む電解質
を含む色素増感型太陽電池用電解液。
【請求項２】
非イオン性含フッ素有機溶媒（Ａ）が、−ＣＦＨ−結合を含む請求項１記載の電解液。
【請求項３】
電解質溶解用溶媒（Ｉ）が、さらにニトリル系非フッ素有機溶媒、カーボネート系非フッ素有機溶媒、およびエステル系非フッ素有機溶媒よりなる群から選ばれる少なくとも１種の非フッ素系有機溶媒（Ｂ）を含む請求項１または２記載の電解液。
【請求項４】
請求項１〜３のいずれかに記載の電解液と光増感層を有する負極と正極とを備える色素増感型太陽電池。
【発明の詳細な説明】
【技術分野】
【０００１】
本発明は、耐久性、不燃性および電池特性にバランスよく優れた色素増感型太陽電池用の電解液およびそれを用いた色素増感型太陽電池に関する。
【背景技術】
【０００２】
色素増感型太陽電池は、通常、電極間に光増感色素を担持した酸化チタン多孔質層とヨウ素を含む電解液を封入し、光の照射により励起した光増感色素から酸化チタン層を介して電子を取り出し、電子を失った光増感色素にヨウ化物イオンから電子が供給されることで、発電している。【０００３】
この色素増感型太陽電池は、シリコン系半導体を用いる半導体型太陽電池とは異なり、光増感色素の種類を選択することで幅広い波長の光を有効利用できること、また、真空プロセスなどの高度かつ精密な製造設備が不要なことなどから、その将来が期待される。【０００４】
色素増感型太陽電池に用いる電解液には、上記のように、電解質として電子の授受に必要なヨウ素またはヨウ素化合物が広く使用されている。【０００５】
また、ヨウ素またはヨウ素化合物を溶解する溶媒として、特許文献１〜５には、水、各種の炭化水素系溶媒、イオン性液体などが記載されているが、実際に検討され使用されている溶媒としては、特許文献１ではメトキシプロピオニトリル、特許文献２および３では１−エチル−３−メチルイミダゾリウム−ビス（トリフルオロメタンスルホニル）イミド、１−エチル−３−メチルイミダゾリウム−ビス（フルオロスルホニル）イミド、１−プロピル−３−メチルイミダゾリウム−ビス（フルオロスルホニル）イミド、１−エチル−３−メチルイミダゾリウム−チオシアネート、１−エチル−３−メチルイミダゾリウム−ジシアノアミドなどのイオン性液体とプロピレンカーボネート、メトキシプロピオニトリル、アセトニトリルとの組合せ、特許文献４ではメトキシアセトニトリル、特許文献５ではプロピレンカーボネートである。
【先行技術文献】
【特許文献】
【０００６】
【特許文献１】特開２００７−２８０９０６号公報
【特許文献２】特開２００７−３１７４４６号公報
【特許文献３】特開２００７−３１７４４７号公報
【特許文献４】特開２００９−０８１０７４号公報
【特許文献５】特開２００８−２０４９５６号公報
【発明の概要】
【発明が解決しようとする課題】
【０００７】
しかし、メトキシプロピオニトリル、メトキシアセトニトリル、アセトニトリル、プロピレンカーボネートなどの炭化水素系極性溶媒は、不燃性の点で不充分であり、また、電池の耐久性の観点からも不充分である。【０００８】
一方、イオン性液体は不燃性の改善にはある程度効果はあるが、粘性が高く、たとえ極性溶媒で希釈したとしても、たとえばイオン伝導性、粘性、電極への浸み込み性などが不充分である。【０００９】
不燃性を単に向上させるためには、たとえば各種の難燃剤を添加したり、不燃性が高いフッ素系の有機溶媒を使用したりすればよいが、フッ素系の有機溶媒はヨウ素またはヨウ素化合物の溶解性に乏しいとされており、検討されていなかった。【００１０】
本発明は、特定の含フッ素有機溶媒を添加することで、不燃性が向上し、電池の耐久性も向上できることを見出し、完成されたものである。
【課題を解決するための手段】
【００１１】
すなわち本発明は、
（Ｉ）（Ａ１）式（Ａ１）：
Ｒｆ1−Ｏ−Ｒｆ2        （Ａ１）
（式中、Ｒｆ1はエーテル結合を含んでいてもよい炭素数１〜１２の含フッ素アルキル基；Ｒｆ2はフッ素原子を含んでいてもよい炭素数１〜６のアルキル基）で示される含フッ素エーテル、
（Ａ２）式（Ａ２）：
Ｒｆ3ＯＣＯＯＲｆ4    （Ａ２）
（式中、Ｒｆ3は炭素数１〜４の含フッ素アルキル基；Ｒｆ4はフッ素原子を含んでいてもよい炭素数１〜４のアルキル基）で示される含フッ素鎖状カーボネート、
（Ａ３）式（Ａ３）：
【化１】
2011019019.tif 000002
（式中、Ｘ1、Ｘ2、Ｘ3およびＸ4は同じかまたは異なり、いずれも水素原子、フッ素原子または炭素数１〜４のフッ素原子を含んでいてもよいアルキル基であり、Ｘ1〜Ｘ4の少なくとも１つがフッ素原子を含む）で示される含フッ素環状カーボネート、
（Ａ４）式（Ａ４）：
Ｒｆ5ＣＯＯＲ1          （Ａ４）
（式中、Ｒｆ5は炭素数１〜４の含フッ素アルキル基；Ｒ1はフッ素原子を含んでいてもよい炭素数１〜４のアルキル基）で示される含フッ素エステル、および
（Ａ５）式（Ａ５）：
Ｒｆ6ＣＯＯＮ（Ｒ2）2      （Ａ５）
（式中、Ｒｆ6は炭素数１〜４の含フッ素アルキル基；Ｒ2は水素原子またはフッ素原子を含んでいてもよい炭素数１〜４のアルキル基）で示される含フッ素カルボン酸アミド
よりなる群から選ばれる少なくとも１種である非イオン性含フッ素有機溶媒（Ａ）を含む電解質溶解用溶媒、および
（II）ヨウ素および／またはヨウ素化合物を含む電解質
を含む色素増感型太陽電池用電解液に関する。【００１２】
非イオン性含フッ素有機溶媒（Ａ）は、−ＣＦＨ−結合を含んでいることが好ましい。【００１３】
電解質溶解用溶媒（Ｉ）は、ニトリル系非フッ素有機溶媒、カーボネート系非フッ素有機溶媒およびエステル系非フッ素有機溶媒よりなる群から選ばれる少なくとも１種の非フッ素系有機溶媒（Ｂ）を含んでいてもよい。【００１４】
本発明はまた、本発明の電解液と光増感層を有する負極と正極とを備える色素増感型太陽電池にも関する。
【発明の効果】
【００１５】
本発明の電解液によれば、不燃性が向上し、しかも色素増感型太陽電池の耐久性が向上する。
【発明を実施するための形態】
【００１６】
本発明の色素増感型太陽電池用電解液は、電解質溶解用溶媒（Ｉ）が特定の非イオン性含フッ素有機溶媒（Ａ）を含むことを特徴とする。
【００１７】
非イオン性含フッ素有機溶媒（Ａ）は、式（Ａ１）で示される含フッ素エーテル、式（Ａ２）で示される含フッ素鎖状カーボネート、式（Ａ３）で示される含フッ素環状カーボネート、式（Ａ４）で示される含フッ素エステルおよび式（Ａ５）で示される含フッ素カルボン酸アミドよりなる群から選ばれる少なくとも１種である。
【００１８】
（Ａ１）含フッ素エーテル
含フッ素エーテル（Ａ１）は、式（Ａ１）：
Ｒｆ1−Ｏ−Ｒｆ2        （Ａ１）
（式中、Ｒｆ1はエーテル結合を含んでいてもよい炭素数１〜１２の含フッ素アルキル基；Ｒｆ2はフッ素原子を含んでいてもよい炭素数１〜６のアルキル基）で示される含フッ素エーテルである。
【００１９】
Ｒｆ1はエーテル結合を含んでいてもよい炭素数１〜１２の含フッ素アルキル基であり、炭素数は１〜６、さらには１〜３であることが、粘度が低い点から好ましい。また、直鎖状であっても分岐鎖状であってもよいが、粘度が低い点から直鎖状が好ましい。
【００２０】
具体的にはＣＦ3−、ＣＦ3ＣＦ2−、ＣＦ3（ＣＦ2）5−、ＣＦ3（ＣＦ2）6−、ＣＦ3（ＣＦ2）7−、（ＣＦ3）2ＣＨ−、ＨＣＦ2−、Ｈ2ＣＦ−、ＨＣＦ2ＣＦ2-、ＣＦ3ＣＦＨＣＦ2−、ＨＣＦ2ＣＦ2ＣＨ2−、ＣＦ3ＣＦ2ＣＨ2−、ＣＦ3ＣＨ2−、（ＣＦ3）2ＣＨ−、ＨＣＦ2ＣＦ2ＣＦ2ＣＦ2ＣＨ2−、（ＣＦ3）2ＣＦ−などの含フッ素アルキル基；Ｃ3Ｆ7ＯＣＦＣＦ3ＣＨ2−、ＣＦ3Ｏ−ＣＦ（ＣＦ3）ＣＨ2−、ＣＨ3Ｏ−ＣＦ（ＣＦ3）ＣＨ2−、ＣＦ3ＣＨ2ＯＣＦ（ＣＦ3）ＣＨ2−などのエーテル結合を含む含フッ素アルキル基があげられる。これらのうち、耐酸化性、粘性が良好な点から、ＨＣＦ2ＣＦ2−、ＣＦ3ＣＦＨＣＦ2−、ＨＣＦ2ＣＦ2ＣＨ2−、ＣＦ3ＣＦ2ＣＨ2−が好ましい。
【００２１】
Ｒｆ2は炭素数１〜６の含フッ素アルキル基または炭素数１〜６のアルキル基である。含フッ素アルキル基としては、Ｒｆ1で例示した基が好ましい例と共にあげられる。
【００２２】
アルキル基としては、炭素数１〜６、さらには炭素数１〜４であることが、粘度が低い点から好ましい。また、直鎖状であっても分岐鎖状であってもよいが、粘度が低い点から直鎖状が好ましい。
【００２３】
具体的には−ＣＨ3、−ＣＨ2ＣＨ3、−（ＣＨ2）4ＣＨ3、−ＣＨ2ＣＨ（ＣＨ3）2などのアルキル基があげられる。これらのうち、粘度が低い点から、−ＣＨ3、−ＣＨ2ＣＨ3、−ＣＨ2ＣＨ（ＣＨ3）2が好ましい。
【００２４】
Ｒｆ2は、Ｒｆ1が含フッ素アルキル基の場合は、耐酸化性が良好な点から含フッ素アルキル基の方が好ましい。また、Ｒｆ1がエーテル結合を含む含フッ素アルキル基の場合は、Ｒｆ2は溶解性、イオン伝導性が良好な点からアルキル基の方が好ましい。
【００２５】
なかでも、電解質としてヨウ素アニオンと有機カチオンとの塩を用いる場合、−ＣＦＨ−結合（−ＣＦ2Ｈも含む）を含むことが、ヨウ素アニオンと有機カチオンとの塩の溶解性が良好な点から好ましい。
【００２６】
含フッ素エーテル（Ａ１）の具体例としては、たとえばＨＣＦ2ＣＦ2ＣＨ2ＯＣＦ2ＣＦ2Ｈ、ＣＦ3ＣＦ2ＣＨ2ＯＣＦ2ＣＦ2Ｈ、ＨＣＦ2ＣＦ2ＣＨ2ＯＣＦ2ＣＦＨＣＦ3、ＣＦ3ＣＦ2ＣＨ2ＯＣＦ2ＣＦＨＣＦ3、ＨＣＦ2ＣＦ2ＣＨ2ＯＣＨ2ＣＦＨＣＦ3、ＣＦ3ＣＦ2ＣＨ2ＯＣＨ2ＣＦＨＣＦ3、ＣＨ3ＣＨ2ＯＣＦ2ＣＦＨＣＦ3などの含フッ素モノエーテル；ＣＦ3ＣＨ2Ｏ（ＣＨ2）2ＯＣＨ3、ＣＦ3ＣＨ2Ｏ（ＣＨ2）3ＯＣＨ3、ＣＦ3ＣＦ2ＣＨ2Ｏ（ＣＨ2）2ＯＣＨ3、ＣＦ3ＣＦ2ＣＨ2Ｏ（ＣＨ2）3ＯＣＨ3、ＣＦ3ＣＨ2Ｏ（ＣＨ2）2ＯＣ2Ｈ5、ＣＦ3ＣＨ2Ｏ（ＣＨ2）3ＯＣ2Ｈ5、ＣＦ3ＣＦ2ＣＨ2Ｏ（ＣＨ2）2ＯＣ2Ｈ5、ＣＦ3ＣＦ2ＣＨ2Ｏ（ＣＨ2）3ＯＣ2Ｈ5、ＣＦ3ＣＨ2Ｏ（ＣＨ2）2ＯＣＨ2ＣＦ3、ＨＣＦ2ＣＦ2ＣＨ2Ｏ（ＣＨ2）2ＯＣＨ3、ＨＣＦ2ＣＦ2ＣＨ2Ｏ（ＣＨ2）2ＯＣＨ2ＣＦ3などの含フッ素ジエーテルの１種または２種以上が例示でき、なかでもＨＣＦ2ＣＦ2ＣＨ2ＯＣＦ2ＣＦ2Ｈ、ＣＦ3ＣＦ2ＣＨ2ＯＣＦ2ＣＦ2Ｈ、ＨＣＦ2ＣＦ2ＣＨ2ＯＣＦ2ＣＦＨＣＦ3、ＣＦ3ＣＦ2ＣＨ2ＯＣＦ2ＣＦＨＣＦ3、ＣＦ3ＣＨ2Ｏ（ＣＨ2）2ＯＣＨ3、ＨＣＦ2ＣＦ2ＣＨ2Ｏ（ＣＨ2）2ＯＣＨ3、ＣＨ3ＣＨ2ＯＣＦ2ＣＦＨＣＦ3が、他溶媒との相溶性が良好でレート特性も良好な点から特に好ましい。
【００２７】
また、含フッ素エーテル（Ａ１）としては、たとえば特開平０８−０３７０２４号公報、特開平０９−０９７６２７号公報、特開平１１−０２６０１５号公報、特開２０００−２９４２８１号公報、特開２００１−０５２７３７号公報、特開平１１−３０７１２３号公報などに記載された化合物のうち、式（Ａ１）を満たす化合物も例示できる。
【００２８】
配合割合は、電解質溶解用溶媒（Ｉ）全体の１００体積％まで、好ましくは８０体積％以下である。
【００２９】
（Ａ２）含フッ素鎖状カーボネート
含フッ素鎖状カーボネートは、式（Ａ２）：
Ｒｆ3ＯＣＯＯＲｆ4    （Ａ２）
（式中、Ｒｆ3は炭素数１〜４の含フッ素アルキル基；Ｒｆ4はフッ素原子を含んでいてもよい炭素数１〜４のアルキル基）で示される含フッ素鎖状カーボネートが、難燃性が高く、かつレート特性が良好な点から好ましい。
【００３０】
Ｒｆ3としては、たとえばＣＦ3−、Ｃ2Ｆ5−、（ＣＦ3）2ＣＨ−、ＣＦ3ＣＨ2−、Ｃ2Ｆ5ＣＨ2−、ＨＣＦ2ＣＦ2ＣＨ2−、ＣＦ2ＣＦＨＣＦ2ＣＨ2−などが例示でき、Ｒｆ4としては、たとえばＣＦ3−、Ｃ2Ｆ5−、（ＣＦ3）2ＣＨ−、ＣＦ3ＣＨ2−、Ｃ2Ｆ5ＣＨ2−、ＨＣＦ2ＣＦ2ＣＨ2−、ＣＦ2ＣＦＨＣＦ2ＣＨ2−などの含フッ素アルキル基、−ＣＨ3、−Ｃ2Ｈ5、−Ｃ3Ｈ7、−ＣＨ（ＣＨ3）ＣＨ3などの非フッ素アルキル基が例示できる。なかでもＲｆ3としてはＣＦ3ＣＨ2−、Ｃ2Ｆ5ＣＨ2−が、Ｒｆ4としてはＣＦ3ＣＨ2−、Ｃ2Ｆ5ＣＨ2−、−ＣＨ3、−Ｃ2Ｈ5が、粘性が適切で、他溶媒との相溶性およびレート特性が良好な点から特に好ましい。
【００３１】
含フッ素鎖状カーボネートの具体例としては、たとえばＣＦ3ＣＨ2ＯＣＯＯＣＨ2ＣＦ3、ＣＦ3ＣＦ2ＣＨ2ＯＣＯＯＣＨ2ＣＦ2ＣＦ3、ＣＦ3ＣＦ2ＣＨ2ＯＣＯＯＣＨ3、ＣＦ3ＣＨ2ＯＣＯＯＣＨ3、ＣＦ3ＣＨ2ＯＣＯＯＣＨ2ＣＨ3、ＨＣＦ2ＣＦ2ＣＨ2ＯＣＯＯＣＨ3、ＨＣＦ2ＣＦ2ＣＨ2ＯＣＯＯＣ2Ｈ5、ＨＣＦ2ＣＦ2ＣＨ2ＯＣＯＯＣＨ2ＣＦ2ＣＦ2Ｈなどの含フッ素鎖状カーボネートの１種または２種以上が例示でき、なかでもＣＦ3ＣＨ2ＯＣＯＯＣＨ2ＣＦ3、ＣＦ3ＣＦ2ＣＨ2ＯＣＯＯＣＨ2ＣＦ2ＣＦ3、ＣＦ3ＣＨ2ＯＣＯＯＣＨ3、ＣＦ3ＣＨ2ＯＣＯＯＣＨ2ＣＨ3、ＨＣＦ2ＣＦ2ＣＨ2ＯＣＯＯＣＨ3が、粘性が適切で、難燃性、他溶媒との相溶性およびレート特性が良好な点から特に好ましい。また、たとえば特開平０６−２１９９２号公報、特開２０００−３２７６３４号公報、特開２００１−２５６９８３号公報などに記載された化合物も例示できる。
【００３２】
配合割合は、電解質溶解用溶媒（Ｉ）全体の１００体積％まで、好ましくは８０体積％以下である。
【００３３】
（Ａ３）含フッ素環状カーボネート
含フッ素環状カーボネートは、式（Ａ３）：
【化２】
2011019019.tif 000003
（式中、Ｘ1、Ｘ2、Ｘ3およびＸ4は同じかまたは異なり、いずれも水素原子、フッ素原子または炭素数１〜４のフッ素原子を含んでいてもよいアルキル基であり、Ｘ1〜Ｘ4の少なくとも１つがフッ素原子を含む）で示される含フッ素環状カーボネートである。
【００３４】
含フッ素環状カーボネート（Ａ３）としては、たとえば４−フルオロ−１，３ジオキソラン−２オン、４，５−ジフルオロ−１，３ジオキソラン−２オン、４−トリフルオロメチル−１，３ジオキソラン−２オン、４−モノフルオロメチル−１，３ジオキソラン−２オン、４，５−ジメチル−４，５−ジフルオロ−１，３ジオキソラン−２オン、４，５−ジメチル−４−フルオロ−１，３ジオキソラン−２オンなどが例示でき、不燃性（安全性）の向上効果を与える点で有用である。なかでも、ヨウ素アニオンと有機カチオンとの塩の溶解性が良好な点から、４−フルオロ−１，３ジオキソラン−２オン、４−トリフルオロメチル−１，３ジオキソラン−２オン、４−モノフルオロメチル−１，３ジオキソラン−２オンが好ましい。
【００３５】
配合割合は、電解質溶解用溶媒（Ｉ）全体の１００体積％まで、好ましくは８０体積％以下である。
【００３６】
（Ａ４）含フッ素エステル
含フッ素エステルは、式（Ａ４）：
Ｒｆ5ＣＯＯＲ1          （Ａ４）
（式中、Ｒｆ5は炭素数１〜４の含フッ素アルキル基；Ｒ1はフッ素原子を含んでいてもよい炭素数１〜４のアルキル基）で示される含フッ素エステルである。
【００３７】
Ｒｆ5としては炭素数１〜２の含フッ素アルキル基が好ましく、たとえばＨＣＦ2−、ＣＦ3−、ＣＦ3ＣＦ2−、ＨＣＦ2ＣＦ2−、ＣＨ3ＣＦ2−、ＣＦ3ＣＨ2−などが例示でき、なかでもＣＦ3−、ＨＣＦ2−が、レート特性が良好な点から特に好ましい。
【００３８】
Ｒ1としては、たとえば−ＣＦ3、−ＣＦ2ＣＦ3、−ＣＨ2ＣＦ3、−ＣＨ2ＣＨ2ＣＦ3、−ＣＨ（ＣＦ3）2、−ＣＨ2ＣＦ2ＣＦＨＣＦ3、−ＣＨ2Ｃ2Ｆ5、−ＣＨ2ＣＦ2ＣＦ2Ｈ、−ＣＨ2ＣＨ2Ｃ2Ｆ5、−ＣＨ2ＣＦ2ＣＦ3、−ＣＨ2ＣＦ2ＣＦ2Ｈ、−ＣＨ2ＣＦ2ＣＦ2ＣＦ3などの含フッ素アルキル基；−ＣＨ3、−Ｃ2Ｈ5、−Ｃ3Ｈ7、−ＣＨ（ＣＨ3）ＣＨ3などの非フッ素アルキル基が例示でき、なかでも−ＣＨ2ＣＦ3、−ＣＨ2Ｃ2Ｆ5、−ＣＨ（ＣＦ3）2、−ＣＨ2ＣＦ2ＣＦ2Ｈ、−ＣＨ3、−Ｃ2Ｈ5が、他溶媒との相溶性が良好な点から特に好ましい。
【００３９】
含フッ素エステル（Ａ４）の具体例としては、
両方が含フッ素アルキル基のもの：
ＣＦ3Ｃ（＝Ｏ）ＯＣＨ2ＣＦ3、ＣＦ3Ｃ（＝Ｏ）ＯＣＨ2ＣＦ2ＣＦ3、ＣＦ3Ｃ（＝Ｏ）ＯＣＨ2ＣＦ2ＣＦ2Ｈ、ＨＣＦ2Ｃ（＝Ｏ）ＯＣＨ2ＣＦ3、ＨＣＦ2Ｃ（＝Ｏ）ＯＣＨ2ＣＦ2ＣＦ3、ＨＣＦ2Ｃ（＝Ｏ）ＯＣＦ2ＣＦ2Ｈ
Ｒｆ5が含フッ素アルキル基であるもの：
ＣＦ3Ｃ（＝Ｏ）ＯＣＨ3、ＣＦ3Ｃ（＝Ｏ）ＯＣＨ2ＣＨ3、ＨＣＦ2Ｃ（＝Ｏ）ＯＣＨ3、ＨＣＦ2Ｃ（＝Ｏ）ＯＣＨ2ＣＨ3、ＣＨ3ＣＦ2Ｃ（＝Ｏ）ＯＣＨ3、ＣＨ3ＣＦ2Ｃ（＝Ｏ）ＯＣＨ2ＣＨ3、ＣＦ3ＣＦ2Ｃ（＝Ｏ）ＯＣＨ3、ＣＦ3ＣＦ2Ｃ（＝Ｏ）ＯＣＨ2ＣＨ3
Ｒ1が含フッ素アルキル基であるもの：
ＣＨ3Ｃ（＝Ｏ）ＯＣＨ2ＣＦ3、ＣＨ3Ｃ（＝Ｏ）ＯＣＨ2ＣＦ2ＣＦ3、ＣＨ3Ｃ（＝Ｏ）ＯＣＨ2ＣＦ2ＣＦ2Ｈ、ＣＨ3ＣＨ2Ｃ（＝Ｏ）ＯＣＨ2ＣＦ3、ＣＨ3ＣＨ2Ｃ（＝Ｏ）ＯＣＨ2ＣＦ2ＣＦ3、ＣＨ3ＣＨ2Ｃ（＝Ｏ）ＯＣＨ2ＣＦ2ＣＦ2Ｈ
などの１種または２種以上が例示でき、なかでも、前記Ｒｆ5が含フッ素アルキル基であるもの、およびＲ1が含フッ素アルキル基であるものが好ましく、なかでも、ＣＦ3Ｃ（＝Ｏ）ＯＣＨ3、ＣＦ3Ｃ（＝Ｏ）ＯＣＨ2ＣＨ3、ＨＣＦ2Ｃ（＝Ｏ）ＯＣＨ3、ＨＣＦ2Ｃ（＝Ｏ）ＯＣＨ2ＣＨ3、ＣＨ3Ｃ（＝Ｏ）ＯＣＨ2ＣＦ3、ＣＨ3Ｃ（＝Ｏ）ＯＣＨ2ＣＦ2ＣＦ3が、他溶媒との相溶性およびレート特性が良好な点から特に好ましい。
【００４０】
配合割合は、電解質溶解用溶媒（Ｉ）全体の１００体積％まで、好ましくは８０体積％以下である。
【００４１】
（Ａ５）式（Ａ５）：
Ｒｆ6ＣＯＯＮ（Ｒ2）2      （Ａ５）
（式中、Ｒｆ6は炭素数１〜４の含フッ素アルキル基；Ｒ2は水素原子またはフッ素原子を含んでいてもよい炭素数１〜４のアルキル基）で示される含フッ素カルボン酸アミド
Ｒｆ6としては炭素数１〜２の含フッ素アルキル基が好ましく、たとえばＨＣＦ2−、ＣＦ3−、ＣＦ3ＣＦ2−、ＨＣＦ2ＣＦ2−、ＣＨ3ＣＦ2−、ＣＦ3ＣＨ2−などが例示でき、なかでもＣＦ3−、ＨＣＦ2−が、レート特性が良好な点から特に好ましい。
【００４２】
Ｒ2としては、水素原子のほか、たとえば−ＣＨ3、−ＣＨ2ＣＨ3、−ＣＨ2ＣＦ3などがあげられる。
【００４３】
具体的には、ＣＦ3ＣＯＯＮ（ＣＨ3）2、ＣＦ3ＣＯＯＮ（Ｃ2Ｈ5）2、ＣＦ3ＣＯＯＮＨ2、ＨＣＦ2ＣＯＯＮＨ2、ＨＣＦ2ＣＯＯＮ（ＣＨ3）2、ＨＣＦ2ＣＦ2ＣＯＯＮ（ＣＨ3）2などがあげられ、溶解性、イオン伝導性が良好な点からＣＦ3ＣＯＯＮ（ＣＨ3）2、ＣＦ3ＣＯＯＮＨ2、ＨＣＦ2ＣＯＯＮＨ2、ＨＣＦ2ＣＯＯＮ（ＣＨ3）2、ＨＣＦ2ＣＦ2ＣＯＯＮ（ＣＨ3）2が好ましい。
【００４４】
配合割合は、電解質溶解用溶媒（Ｉ）全体の１００体積％まで、好ましくは８０体積％以下である。
【００４５】
これらの含フッ素有機溶媒（Ａ１）〜（Ａ５）は、単独でも組み合わせて配合してもよい。組み合わせて配合する場合は、合計配合量は電解質溶解用溶媒（Ｉ）全体の８０体積％まで、好ましくは５〜７５体積％である。
【００４６】
なお、本発明において、非イオン性含フッ素有機溶媒（Ａ）には、イオン性の含フッ素有機溶媒、たとえば１−エチル−３−メチルイミダゾリウム−ビス（トリフルオロメタンスルホニル）イミド、１−エチル−３−メチルイミダゾリウム−ビス（フルオロスルホニル）イミド、１−プロピル−３−メチルイミダゾリウム−ビス（フルオロスルホニル）イミドなどのアニオン性の含フッ素スルホン酸化合物は含めない。ただし、これらの含フッ素スルホン酸化合物のうちイオン性液体となるものは、後述する他の溶媒（Ｃ）として、非イオン性含フッ素有機溶媒（Ａ）に加えて使用してもよい。
【００４７】
本発明の電解液において、電解質溶解用溶媒（Ｉ）は、特定の非イオン性含フッ素有機溶媒（Ａ）１種の単独溶媒または特定の非イオン性含フッ素有機溶媒（Ａ）の２種以上の混合溶媒で不燃性と電池の耐久性を向上させることができるが、さらに従来から色素増感型太陽電池の電解質溶解用溶媒として使用されているニトリル系非フッ素有機溶媒、カーボネート系非フッ素有機溶媒、およびエステル系非フッ素有機溶媒よりなる群から選ばれる少なくとも１種の非フッ素系有機溶媒（Ｂ）と併用することにより、電解液の不燃性を向上させ、また電池の耐久性を向上させることができる。
【００４８】
具体的には、つぎのものがあげられる。
【００４９】
（Ｂ）非フッ素系有機溶媒
特に、ニトリル系非フッ素有機溶媒（Ｂ１）、カーボネート系非フッ素有機溶媒（Ｂ２）、およびエステル系非フッ素有機溶媒（Ｂ３）よりなる群から選ばれる少なくとも１種が好ましい。
【００５０】
非フッ素系有機溶媒（Ｂ）の配合割合は、種類にもよるが、電解質溶解用溶媒（Ｉ）全体の９０体積％まで、好ましくは５〜８５体積％である。
【００５１】
（Ｂ１）ニトリル系非フッ素有機溶媒
通常色素増感太陽電池電解液溶媒に用いられているものであり、アセトニトリル、プロピオニトリル、ブチロニトリル、ベンゾニトリルなどがあげられる。特性向上の観点から炭素数は短い方が好ましく、アセトニトリル、プロピオニトリル、ブチロニトリルが好ましい。
【００５２】
（Ｂ２）カーボネート系非フッ素有機溶媒
カーボネート系非フッ素有機溶媒としては、非フッ素環状カーボネートでも非フッ素鎖状カーボネートでもよい。非フッ素カーボネートを配合する場合、低温特性およびサイクル特性が良好となる。
【００５３】
非フッ素系環状カーボネートとしては、エチレンカーボネート、プロピレンカーボネート、ブチレンカーボネート、ビニルエチレンカーボネート、ビニレンカーボネートなどの１種または２種以上があげられる。なかでも、エチレンカーボネート（ＥＣ）、プロピレンカーボネート（ＰＣ）は誘電率が高く、また電解質の溶解性に特に優れており、本発明の電解液に好ましい。
【００５４】
この非フッ素環状カーボネートは、電解質の溶解力に優れるほか、レート特性の向上、誘電率の向上といった特性をもつ。
【００５５】
非フッ素鎖状カーボネートとしては、たとえばＣＨ3ＣＨ2ＯＣＯＯＣＨ2ＣＨ3（ジエチルカーボネート；ＤＥＣ）、ＣＨ3ＣＨ2ＯＣＯＯＣＨ3（メチルエチルカーボネート；ＭＥＣ）、ＣＨ3ＯＣＯＯＣＨ3（ジメチルカーボネート；ＤＭＣ）、ＣＨ3ＯＣＯＯＣＨ2ＣＨ2ＣＨ3（メチルプロピルカーボネート）などの炭化水素系鎖状カーボネートの１種または２種以上があげられる。これらのうち粘性が低く、かつ低温特性が良好なことから、ＤＥＣ、ＭＥＣ、ＤＭＣが好ましい。
【００５６】
（Ｂ３）エステル系非フッ素有機溶媒
エステル系有機溶媒は粘性が低いため、イオン伝導度を高める、また電極へのしみこみ性を高めるのに効果がある。ただし加水分解性が高いという欠点がある。ＣＨ3ＣＯＯＣ2Ｈ5、ＣＨ3ＣＯＯＣ3Ｈ7、Ｃ2Ｈ5ＣＯＯＣＨ3、Ｃ2Ｈ5ＣＯＯＣ2Ｈ5、Ｃ2Ｈ5ＣＯＯＣ3Ｈ7、Ｃ3Ｈ7ＣＯＯＣＨ3、Ｃ3Ｈ7ＣＯＯＣ2Ｈ5などが好ましい。また、ガンマブチロラクトン、バレロラクトンなどのラクトン系は耐酸化性が高いため好ましい。
【００５７】
（Ｃ）その他の溶媒
また、従来から色素増感型太陽電池の電解液に使用されているヨウ素原子を含まないイオン性液体と組み合わせてもよい。
【００５８】
ヨウ素アニオンを含まないイオン性液体としては、有機カチオンとアニオンの組み合わせからなる。カチオンとしてはイミダゾリウムカチオン、ピリジニウムカチオンなどのアンモニウム系、ホスホニウム系イオンなどがあげられ、アニオンではＢＦ4、ＰＦ6、Ｎ（ＳＯ2ＣＦ3）2、Ｎ（ＳＯ2Ｃ2Ｆ5）2、Ｎ（ＳＯ2ＣＦ3）（ＳＯ2Ｆ）、Ｎ（ＳＯ2Ｃ2Ｆ5）2、Ｎ（ＳＯ2Ｆ）2などの含フッ素スルホアミドがあげられ、それらの組み合わせが好ましい。これらの塩は必ずしも常温で液体でないものもあるが、ここではそれらを総称してイオン性液体とする。なお、常温で液状のものが粘性を下げるため好ましい。
【００５９】
配合割合は、種類にもよるが、電解質溶解用溶媒（Ｉ）全体の２Ｍ（モル／Ｌ）濃度まで、好ましくは０．１〜１．５Ｍ濃度である。
【００６０】
その他、スルホラン、ジエーテルなどを配合してもよい。また、場合に応じてＬｉ電池で用いられている各種溶媒を添加してもよい。
【００６１】
本発明の電解液は、これらの電解質溶解用溶媒（Ｉ）に、ヨウ素および／またはヨウ素化合物を含む電解質（II）を溶解させることにより得られる。
【００６２】
電解質（II）として用いるヨウ素化合物としては、金属ヨウ化物塩または有機ヨウ化物塩があげられ、金属ヨウ化物塩のカチオンとしてはリチウムカチオン、ナトリウムカチオン、カリウムカチオン、セシウムカチオン、マグネシウムカチオン、カルシウムカチオンなどがあげられ、有機ヨウ化物塩のカチオンとしては４級アンモニウムカチオン、たとえばテトラアルキルアンモニウムカチオン、ピリジニウムカチオン、イミダゾリウムカチオンなどがあげられる。
【００６３】
ヨウ素化合物の具体例としては、たとえば１，２−ジメチル‐３−プロピルイミダゾリウムアイオダイド（ＤＭＰＩＩ）、エチルメチルイミダゾールヨウ素塩（ＥＭＩＩ）、ヨウ化リチウム（ＬｉＩ）などがあげられるが、これらのみに限定されるものではない。
【００６４】
好ましい電解質（II）としては、たとえばヨウ素（Ｉ2）とヨウ素化合物を併用したものがあげられ、ヨウ素の濃度は電解液の０．０００５〜１Ｍ（モル／Ｌ）が好ましく、さらには０．００５〜０．５Ｍが好ましい。ヨウ素化合物の濃度は電解液の０．０５〜５Ｍが好ましく、さらには０．１〜３Ｍが好ましい。
【００６５】
本発明の電解液には、従来公知の種々の添加剤を配合してもよい。そうした添加剤としては、たとえば難燃剤、酸化防止剤、老化防止剤などがあげられる。
【００６６】
本発明はまた、本発明の電解液を用いた色素増感型太陽電池にも関する。
【００６７】
本発明の色素増感型太陽電池における光増感層を有する負極（作用極）と正極（対向電極）としては、従来公知の材料、構造がそのまま使用できる。たとえば、前記特許文献１〜５に記載されているものを使用できる。
【００６８】
色素増感型太陽電池において、光増感層を有する負極（作用極）は、たとえば透明基体とその上に形成された透明導電膜からなる電極基体の表面に、多孔質金属酸化物半導体層が形成され、さらに当該多孔質金属酸化物半導体の表面には増感色素が吸着されて形成されている。その多孔質金属酸化物半導体層に電解液を浸透させて光増感層を形成し、光増感層を介して対向電極を配置することにより、色素増感型太陽電池が作製される。電解液層には電解液だけが存在してもよいし、セパレータが配置されていてもよい。
【００６９】
各構成要素は、より具体的には、特開２００７−３１７４４６号公報、特に段落［００２２］〜［００４１］および［００５１］〜［００５８］に記載されているように、以下の構成が好ましい。
【００７０】
負極（作用極）
負極は、透明基体と透明導電膜と多孔質金属酸化物半導体層とを有し、多孔質金属酸化物半導体層に電解液が含浸されて構成される。
【００７１】
［透明基体］
透明基体は、可視光を透過するものが使用でき、透明なガラスが好適に利用できる。また、ガラス表面を加工して入射光を散乱させるようにしたものも使用できる。また、ガラスに限らず、光を透過するものであればプラスチック板やプラスチックフィルム等も使用できる。
【００７２】
透明基体の厚さは、太陽電池の形状や使用条件により異なるため特に限定はされないが、たとえばガラスや樹脂シートなどを用いた場合では、実使用時の耐久性を考慮して１〜１０ｍｍ程度が好ましく、フレキシブル性の要請によってプラスチックフィルムなどを使用する場合は、１μｍ〜１ｍｍ程度が好ましい。
【００７３】
［透明導電膜］
透明導電膜としては、可視光を透過して、かつ導電性を有するものが使用できる。そのような導電膜形成材料としては、特に限定はされないが、たとえばフッ素をドープした酸化スズ（ＦＴＯ）や、酸化インジウム、酸化スズと酸化インジウムの混合体（ＩＴＯ）、アンチモンをドープした酸化スズ、酸化亜鉛などの金属酸化物を好適に用いることができる。
【００７４】
また、分散させるなどの処理により可視光が透過すれば、不透明な導電性材料を用いることもできる。このような材料としては炭素材料や金属があげられる。炭素材料としては、特に限定はされないが、たとえば黒鉛（グラファイト）、カーボンブラック、グラッシーカーボン、カーボンナノチューブやフラーレンなどがあげられる。また、金属としては、特に限定はされないが、たとえば白金、金、銀、ルテニウム、銅、アルミニウム、ニッケル、コバルト、クロム、鉄、モリブデン、チタン、タンタル、およびそれらの合金などがあげられる。
【００７５】
透明基体上に透明導電膜を形成する方法として、金属酸化物を使用する場合は、ゾルゲル法などの液層法や、スパッタやＣＶＤなどの気相法、分散ペーストのコーティングなどがある。また、不透明な導電性材料を使用する場合は、粉体などを、透明なバインダーなどとともに固着させる方法があげられる。
【００７６】
また、透明基体と透明導電膜を一体成形する場合は、透明基体の成形時に導電膜形成材料を導電性のフィラーとして混合する方法などがある。
【００７７】
透明導電膜の厚さは、用いる材料により導電性が異なるため特には限定されないが、一般的に使用されるＦＴＯ被膜付ガラスでは、０．０１〜５μｍであり、好ましくは０．１〜１μｍである。また、必要とされる導電性は、使用する電極の面積により異なり、広い電極ほど低抵抗であることが求められるが、一般的に１００Ω／□以下、好ましくは１０Ω／□以下、より好ましくは５Ω／□以下である。
【００７８】
透明基体と透明導電膜の合計厚は、太陽電池の形状や使用条件により異なるため特に限定はされないが、一般的に１μｍ〜１０ｍｍ程度である。
【００７９】
［多孔質金属酸化物半導体層］
多孔質金属酸化物半導体層を構成する多孔質金属酸化物半導体としては、特に限定はされないが、酸化チタン、酸化亜鉛、酸化スズなどがあげられ、特に二酸化チタン、さらにはアナターゼ型二酸化チタンが好適である。
【００８０】
また、電気抵抗値を下げるため、金属酸化物の粒界は少ないことが望ましい。また、増感色素をより多く吸着させるために、半導体層は比表面積の大きなものが望ましく、具体的には１０〜２００ｍ2／ｇが望ましい。また、増感色素の光吸収量を増加させるため、使用する酸化物の粒径に幅を持たせて光を散乱させることが望ましい。
【００８１】
このような多孔質金属酸化物半導体層は、特に限定されず従来公知の方法で透明導電膜上に設けることができる。たとえば、ゾルゲル法や分散体ペーストを塗布する方法、または電析法や電着法などがある。
【００８２】
半導体層の厚さは、用いる酸化物により最適値が異なるため特には限定されないが、０．１〜５０μｍ、好ましくは３〜３０μｍである。
【００８３】
［増感色素］
増感色素としては、太陽光により励起されて多孔質金属酸化物半導体層に電子注入できるものであればよく、一般に色素増感太陽電池に用いられている色素を用いることができるが、変換効率を向上させるためには、その吸収スペクトルが太陽光スペクトルと広波長域で重なっていて、耐光性が高いことが望ましい。
【００８４】
増感色素としては、特に限定はされないが、ルテニウム錯体、特にルテニウムポリピリジン系錯体が好ましく、さらには式：
Ｒｕ（Ｌ）2（Ｘ）2
（式中、Ｌは、４，４’−ジカルボキシ−２，２’−ビピリジンもしくはその４級アンモニウム塩、またはカルボキシル基が導入されたポリピリジン系配位子；Ｘは、ＳＣＮ、ＣｌまたはＣＮ）で表されるルテニウム錯体が好ましい。
【００８５】
具体的には、たとえばビス（４，４’−ジカルボキシ−２，２’−ビピリジン）ジイソチオシアネートルテニウム錯体などがあげられる。他の色素としては、ルテニウム以外の金属錯体色素、たとえば鉄錯体、銅錯体などのほか、シアン系色素、ポルフィリン系色素、ポリエン系色素、クマリン系色素、シアニン系色素、スクアリン酸系色素、スチリル系色素、エオシン系色素などの有機色素もあげられる。
【００８６】
これらの色素は、多孔質金属酸化物半導体層への電子注入効率を向上させるため、金属酸化物半導体と結合可能な結合基を有していることが望ましい。そうした結合基としては、特に限定はされないが、カルボキシル基、スルホン酸基、ヒドロキシル基などが望ましい。
【００８７】
対向電極（正極）
対向電極は、導電性の基材、または基材の表面に導電性層を形成した構造の電極である。
【００８８】
導電性層形成用の材料としては、たとえば導電性を有する金属や金属酸化物、炭素材料や導電性高分子などが好適に用いられる。金属としては、たとえば白金、金、銀、ルテニウム、銅、アルミニウム、ニッケル、コバルト、クロム、鉄、モリブデン、チタン、タンタル、およびそれらの合金などがあげられる。炭素材料としては、特に限定はされないが、たとえば黒鉛（グラファイト）、カーボンブラック、グラッシーカーボン、カーボンナノチューブ、フラーレンなどがあげられる。また、ＦＴＯ、ＩＴＯ、酸化インジウム、酸化亜鉛、酸化アンチモンなどの金属酸化物を用いた場合、透明または半透明であるため増感色素層への入射光量を増加させることができ、好ましい。
【００８９】
また、少なくとも基材の表面が導電性を有するように処理すれば、たとえばガラスやプラスチックなどの絶縁体を導電性材料で表面処理して導電性層を形成したものでもよい。
【００９０】
また、対向電極の形状は特には限定されず、板状、シート状、フィルム状でもよい。
【００９１】
より一般的には、対向電極としては、ＦＴＯ被膜付ガラスやＩＴＯ膜付ＰＥＴ、ＩＴＯ膜付ＰＥＮフィルムが用いられている。
【００９２】
導電層の厚さは用いる材料により導電性が異なるため特に限定されないが、たとえばＦＴＯ被膜付ガラスでは、０．０１〜５μｍであり、さらには０．１〜１μｍが好ましい。また、必要とされる導電性は、使用する電極の面積により異なり、広い電極ほど低抵抗であることが求められるが、一般的に１００Ω／□以下、好ましくは１０Ω／□以下、より好ましくは５Ω／□以下である。
【００９３】
対向電極の厚さは、太陽電池の形状や使用条件により異なるため特に限定はされないが、一般的に１μｍ〜１ｃｍ程度である。
【実施例】
【００９４】
つぎに実施例をあげて本発明を説明するが、本発明はこれらの実施例に限定されるものではない。【００９５】
実施例１（ヨウ素またはヨウ素化合物の溶解性）
以下に示す溶媒または混合溶媒に、ＤＭＰＩＩ（１，２−ジメチル‐３−プロピルイミダゾリウムアイオダイド）、エチルメチルイミダゾールヨウ素塩（ＥＭＩＩ）またはＬｉＩ（ヨウ化リチウム）を０．３Ｍ濃度になるように室温で溶解させ、目視にて沈殿物の有無を確認した。結果を表１〜３に示す。
評価基準
○：  透明（完全に溶解）
△：  白濁（一部不溶）
×：  沈殿（不溶）【００９６】
対象溶媒
Ａ１−１：ＨＣＦ2ＣＦ2ＣＨ2ＯＣＦ2ＣＦ2Ｈ
Ａ１−２：ＣＦ3ＣＨ2Ｏ（ＣＨ2）2ＯＣＨ3
Ａ１−３：ＣＦ3ＣＦ2ＣＨ2ＯＣＦ2ＣＦＨＣＦ3
Ａ１−４：ＣＨ3ＣＨ2ＯＣＦ2ＣＦＨＣＦ3
Ａ２−１：ＣＦ3ＣＨ2ＯＣＯＯＣＨ3
Ａ２−２：ＣＦ3ＣＨ2ＯＣＯＯＣＨ2ＣＦ3
Ａ２−３：ＨＣＦ2ＣＦ2ＣＨ2ＯＣＯＯＣＨ3
Ａ３−１：４−フルオロ−１，３ジオキソラン−２−オン
Ａ３−２：４−トリフルオロメチル−１，３ジオキソラン−２−オン
Ａ４−１：ＨＣＦ2ＣＯＯＣ2Ｈ5
Ａ４−２：ＣＦ3ＣＯＯＣ2Ｈ5
Ａ５−１：ＣＦ3ＣＯＯＮ（ＣＨ3）2
Ａ５−２：ＨＣＦ2ＣＦ2ＣＯＯＮ（ＣＨ3）2
Ｂ１−１：アセトニトリル
Ｂ１−２：プロピオニトオリル
Ｂ２−１：プロピレンカーボネート
Ｂ２−２：メチルエチルカーボネート
Ｂ３−１：γ−ブチロラクトン【００９７】
【表１】
2011019019.tif 000004
【００９８】
【表２】
2011019019.tif 000005
【００９９】
【表３】
2011019019.tif 000006
【０１００】
表１〜３の結果から、つぎのことが分かる。【０１０１】
（１）非イオン性の含フッ素有機溶媒（Ａ）は無機系ヨウ素化合物または有機系ヨウ素化合物のいずれかまたは両方を溶解し、特にヨウ化リチウムを良く溶解する。【０１０２】
（２）ＤＭＰＩＩ、ＥＭＩＩのようなヨウ素アニオンと有機カチオンの塩の場合、含フッ素環状カーボネート（Ａ３）が溶解しやすく、特に−ＣＦＨ−結合を有する溶媒が、より溶解性が高い。【０１０３】
実施例２（不燃性）
表４に示す溶媒にＤＭＰＩＩを０．３Ｍの濃度となるように溶解して電解液を調製した。【０１０４】
得られた電解液について、つぎの方法で不燃性を調べた。結果を表４に示す。【０１０５】
（不燃性試験）
縦１００ｍｍ、横２０ｍｍのセパレータ（セルガード（株）製の３５０１）に電解液を充分に浸み込ませたのち縦に吊り下げ、下端から１０ｍｍの箇所に炎の先端が当るようにオイルランプで１０秒間炙り、燃焼の有無を観る。
評価基準
○：１０秒間燃焼なし。
×：燃焼する。
−：着火するが消える。【０１０６】
【表４】
2011019019.tif 000007
【０１０７】
実施例３（色素増感型太陽電池の電池特性の評価）
電極基体としてＩＴＯガラス（ジオマテック（株）製０００３番）を用いた。縦横それぞれ２５ｍｍのＩＴＯガラスの表面に酸化チタンペースト（触媒化成工業（株）製）を縦横それぞれ約１０ｍｍの範囲に膜厚２０μｍ程度となるように塗布した後、５００℃で３０分間大気中で焼成して、多孔質酸化チタン膜を形成した。つぎに、Ｎ７１９ｄｙｅ（Ｓｏｌａｒｏｎｉｘ社製）を色素として用い、その濃度が０．４ｍｍｏｌ／Ｌの無水エタノール溶液にこの焼成電極を浸して遮光下、１晩静置した。その後、無水エタノールにて余分な色素を洗浄してから乾燥した。これを作用極（負極）とした。【０１０８】
対向電極（正極）は、ＩＴＯガラス（ジオマテック（株）製０００２番）を用い、ガラスに直径約１ｍｍの孔をあけた。【０１０９】
横２ｍｍ、縦２０ｍｍに切ったＴＢＦ５６０（住友スリーエム（株）製）を対向電極の孔上に、外径２０ｍｍに置き、この上に作用極を置いた後、２ｋｇの重りを載せ１００℃で１０分間保持して熱圧着した。【０１１０】
別途、表５に示す溶媒にＤＭＰＩＩを０．５Ｍ濃度、ＬｉＩを０．１Ｍとなるように溶解して電解液を調製した。【０１１１】
ついで、ドライチャンバー中で、対向電極にあけた孔から電解液を注入し、室温下に真空に３分間引いて電解液を多孔質酸化チタン膜中に浸透させた後、孔の上に接着剤を一部塗布したガラス板を孔に接着剤が付かないように置いて接着して、色素増感型太陽電池を作製した。【０１１２】
作製した色素増感型太陽電池について、変換効率を調べた。結果を表５に示す。【０１１３】
（変換効率）
１５０Ｗのハロゲンランプから１０ｃｍの距離に色素増感型太陽電池を置き、照射時の変換効率を計ることにより行う。【０１１４】
評価は、色素増感型太陽電池作製直後の初期変換効率と、耐久試験（９５℃で１００時間保持）後の変換効率を測定することにより行う。【０１１５】
【表５】
2011019019.tif 000008
【０１１６】
表５の結果から、つぎのことが分かる。【０１１７】
（１）含フッ素有機溶媒を単独で使用する場合、非フッ素系有機溶媒に比べて耐久試験後の変換効率の低下が小さく、耐久性がある。【０１１８】
（２）非フッ素系有機溶媒と併用することにより、非フッ素系有機溶媒の低い耐久性を補完することができる。
【国際調査報告】
2011019019.tif 000010
2011019019.tif 000011
2011019019.tif 000012
2011019019.tif 000013
2011019019.tif 000014
2011019019.tif 000015